(57)【要約】      （修正有）【課題】工業的な見地に立った攪拌、除熱などの製造上の課題を解決し、最重要課題である安全、防災上の懸念を払拭するアクリル共重合体の製造方法を提供する。【解決手段】下記構造式のα−メチルスチレンダイマーを使用し、ジシクロペンタジエンから誘導されるアクリル単量体を含むアクリル単量体がラジカル共重合した酸価１０〜１３０ｍｇＫＯＨのアクリル共重合体を塩基性化合物で中和するアクリル共重合体の製造方法である。2010018690.tif 000013【選択図】なし【特許請求の範囲】
【請求項１】
下記構造式のα−メチルスチレンダイマー
【化１】
2010018690.tif 000010
１．０モルに対し０．０２〜１．００モルの重合開始剤を使用し、下記構造式で示される
【化２】
2010018690.tif 000011
（ここで、Ｒ１は水素原子またはメチル基を表し、Ｒ２は水素原子、炭素原子数２〜４個のヒドロキシアルキル基、または、炭素原子数１〜８個のアルキル基を表す。）
アクリル単量体を含むアクリル単量体がラジカル共重合した酸価１０〜１３０ｍｇＫＯＨのアクリル共重合体を、塩基性化合物で中和するアクリル共重合体の製造方法。
【請求項２】
アクリル単量体が、下記構造式で示される
【化３】
2010018690.tif 000012
（ここで、Ｒ３は水素原子またはメチル基を表し、ｘは０、１、２のいずれかを表す。）
アクリル単量体を含む請求項１に記載のアクリル共重合体の製造方法。
【請求項３】
アクリル共重合体が、塊状ラジカル共重合で製造される請求項１または２のいずれかに記載のアクリル共重合体の製造方法。
【発明の詳細な説明】
【技術分野】
【０００１】
本発明は、製造時の温度制御が容易で、比較的短時間でアクリル樹脂が製造可能なアクリル共重合体の製造方法に関するものである。
【背景技術】
【０００２】
アクリル樹脂は、その原料となるアクリル単量体の種類が豊富で付着性、接着性、硬度、透明性、耐光性、耐候性、耐薬品性等の物理的性質、化学的性質を随意にコントロールできることから、ディスプレイ、レンズなどの光学用塗、光学フィルム用途、これらに使用する粘・接着剤用途、塗料、シーリング材、紙力増強剤、歯科材料、航空機や自動車部材の接着剤等、幅広く応用され、用いられている。
【０００３】
アクリル樹脂は、一般に重合時の発熱が大きく、また重合が進むにつれ高粘度となるため、工業的には水や有機溶媒を媒体とする溶液重合や乳化重合、懸濁重合などの除熱が比較的容易な方法で製造されることが多い。また、鋳込み等特殊な用途で使用される場合には部分重合したシロップとして使用されることもある。
【０００４】
アクリル単量体を無溶剤下に、熱によるラジカル重合の場合でも、反応系内の除熱を容易に制御できるアクリル部分重合体の製造方法が提案されている（特許文献１参照）。無溶剤下にラジカル重合を行うといいながらも、特許文献１に提案されている技術は、アクリル単量体と相溶し、かつ重合阻害性の少ない、例えば、アルコール変性ジシクロペンタジエン樹脂の水素化物、テトラヒドロアビエチン酸型骨格を持つロジン成分を４０重量％以上含有するロジン、当該ロジンの誘導体、粘着付与樹脂の存在下にアクリル単量体を重合するものであり、純粋なアクリル樹脂、部分重合アクリル樹脂を得るという目的にはふさわしくない技術である。したがって、製造されたアクリル樹脂も粘着剤等に用途が限定される。
【０００５】
また、特許文献１では、アクリル単量体の種類は特に限定せずとしているが、実質上は前記粘着付与樹脂との相溶性で制約を受けるのは必至であり、かつ製造されるアクリル樹脂も物理的性質、化学的性質をよりレベルアップしていく段階では同様に粘着付与樹脂の存在がブレーキをかけることは容易に推察される。
【０００６】
２，４−ジフェニル−４−メチル−１−ペンテン（＝α−メチルスチレンダイマー）、ラジカル重合開始剤の存在下にメタクリロイル基を有するエチレン性不飽和化合物（＝アクリル単量体）をラジカル重合しブロック共重合体を製造する方法が提案されている（特許文献２参照）。特許文献２で提案されている技術では、アクリル単量体に対する２，４−ジフェニル−４−メチル−１−ペンテン量（重量比）、重合開始剤量（重量比）は限定されているが、２，４−ジフェニル−４−メチル−１−ペンテン量（モル数）と重合開始剤量（モル数）との関係は定められていない。提案されているとおりブロック共重合体を製造することができるかもしれないが、アクリル樹脂を製造する上でもっと重要で、安全上の根本的な課題である攪拌、重合熱の除熱についてはいっさい考慮が払われていない。特許文献２では、アクリル樹脂を攪拌や除熱が容易な溶液重合で製造することが提案されている。例えブロック共重合体が製造されたとしても、有機溶媒の溶液状で製造されたアクリル樹脂から有機溶媒を取り除きアクリル樹脂だけを取り出すのは容易に推察されるとおり大変なエネルギーと手間を必要とする。同時に収率の大幅な低下を招く。ＬＣＡ（ライフサイクルアセスメント）やＰＲＴＲ法（ポリュータント  リリース  アンド  トランスファー  レジスター；特定化学物質の環境への排出量の把握及び管理の改善の促進に関する法律）の観点からも実用的な手段とは言い難い。
【特許文献１】特開２００３−１２８７１４号公報
【特許文献２】特開２０００−１６９５３１号公報
【発明の開示】
【発明が解決しようとする課題】
【０００７】
工業的な見地に立った攪拌、除熱などの製造上の課題を解決し、最重要課題である安全、防災上の懸念を払拭するアクリル共重合体の製造方法を提供する。
【課題を解決するための手段】
【０００８】
本発明は、下記構造式のα−メチルスチレンダイマー
【０００９】
【化１】
2010018690.tif 000002
【００１０】
１．０モルに対し０．０２〜１．００モルの重合開始剤を使用し、下記構造式で示される
【００１１】
【化２】
2010018690.tif 000003
【００１２】
（ここで、Ｒ１は水素原子またはメチル基を表し、Ｒ２は水素原子、炭素原子数２〜４個のヒドロキシアルキル基、または、炭素原子数１〜８個のアルキル基を表す。）
アクリル単量体を含むアクリル単量体がラジカル共重合した酸価１０〜１３０ｍｇＫＯＨのアクリル共重合体を、塩基性化合物で中和するアクリル共重合体の製造方法である。
【発明の効果】
【００１３】
本発明のアクリル共重合体の製造方法では、急激な重合反応の進行と暴走反応に至る過程の回避とこれの制御、攪拌、除熱などの安全、防災上の課題を解決できる。
【００１４】
本発明のアクリル共重合体の製造方法では、水分散性あるいは水溶性を有し、アクリル単量体を乳化重合する際のポリマー乳化剤としても有用なアクリル共重合体を製造することができる。本方法に従い乳化重合されたアクリルエマルジョンは、耐水性、耐薬品性、機械的強度に優れている。また、炭素繊維やガラス繊維、チタンウイスカーなどの高機能素材の接着性や分散性に優れている。
【発明を実施するための最良の形態】
【００１５】
本発明は、下記構造式のα−メチルスチレンダイマー
【００１６】
【化３】
2010018690.tif 000004
【００１７】
１．０モルに対し０．０２〜１．００モルの重合開始剤を使用し、下記構造式で示される
【００１８】
【化４】
2010018690.tif 000005
【００１９】
（ここで、Ｒ１は水素原子またはメチル基を表し、Ｒ２は水素原子、炭素原子数２〜４個のヒドロキシアルキル基、または、炭素原子数１〜８個のアルキル基を表す。）
アクリル単量体を含むアクリル単量体がラジカル共重合した酸価１０〜１３０ｍｇＫＯＨのアクリル共重合体を、塩基性化合物で中和するアクリル共重合体の製造方法である。
【００２０】
本発明のアクリル共重合体の製造方法では、下記構造式のα−メチルスチレンダイマー
【００２１】
【化５】
2010018690.tif 000006
【００２２】
すなわち、２，４−ジフェニル−４−メチル−１−ペンテンを用いる。
【００２３】
α−メチルスチレンダイマー、すなわち、２，４−ジフェニル−４−メチル−１−ペンテンとしては、例えば、五井化成（株）、本州化学工業（株）、旭化成ファインケム（株）などで製造され、上市されているものを任意に選択し、使用することができる。
【００２４】
本発明のアクリル共重合体の製造方法では、重合開始剤を使用する。重合開始剤としては、過酸化ベンゾイル、ｔ−ブチルパーオキシ−２−エチルヘキサノエート、ｔ−ブチルパーオキシベンゾエート等の有機過酸化物、２，２´−アゾビス（４−メトキシ−２，４−ジメチルバレロニトリル）、２，２´−アゾビス（２，４−ジメチルバレロニトリル）、２，２´−アゾビスイソブチロニトリル、２，２−アゾビス［２−（２−イミダゾリン−２−イル）プロパン］などの有機アゾ系重合開始剤、過硫酸カリウム、過硫酸アンモニウムなどの過硫酸塩などが例示できる。本発明のアクリル共重合体の製造方法では、これらの重合開始剤は、単独で使用しても、２種類以上の混合物で使用しても良い。
【００２５】
本発明のアクリル共重合体では、これらの重合開始剤のなかでは、好ましくは、２，２´−アゾビス（４−メトキシ−２，４−ジメチルバレロニトリル）、２，２´−アゾビス（２，４−ジメチルバレロニトリル）、２，２´−アゾビスイソブチロニトリル、２，２−アゾビス［２−（２−イミダゾリン−２−イル）プロパン］等の有機アゾ系重合開始剤が好ましく推奨され、アクリル共重合体製造時の安全性と、アクリル共重合体の安定性が両立できる。
【００２６】
本発明のアクリル共重合体の製造方法では、α−メチルスチレンダイマー１．０モルに対し、重合開始剤を０．０２〜１．００モル使用する。
【００２７】
重合開始剤は、好ましくは、α−メチルスチレンダイマーの１モルに対して、０．０２〜０．８０モル、より好ましくは、０．０２〜０．６６モル使用されるのが望ましい。本発明のアクリル共重合体の製造方法では、重合開始剤の使用量が０．０２モル未満の場合には、重合率が上がらず、工業的な観点から現実的な手法ではない。重合開始剤の使用量が１．００モルを超える場合には、アクリル共重合体製造時の発熱が大きく暴走反応が起こりやすいので安全上問題である。
【００２８】
さらに、本発明のアクリル共重合体の製造方法では、重合温度制御をより安全に行うために、重合開始剤は、アクリル単量体１００重量部に対して、好ましくは、０．０５〜５重量部、より好ましくは、０．０８〜３重量部、さらに好ましくは、０．１０〜２．５重量部使用するのが望ましい。本発明のアクリル共重合体の製造方法では、重合開始剤の使用量が０．０５〜５重量部のとき、異常な重合反応や急激な発熱が起こりにくくなる傾向が見られる。
【００２９】
本発明のアクリル共重合体の製造方法では、下記構造式で示される
【００３０】
【化６】
2010018690.tif 000007
【００３１】
（ここで、Ｒ１は水素原子またはメチル基を表し、Ｒ２は水素原子、炭素原子数２〜４個のヒドロキシアルキル基、または、炭素原子数１〜８個のアルキル基を表す。）
アクリル単量体を含むアクリル単量体が使用される。
【００３２】
本発明のアクリル共重合体の製造方法では、下記構造式で示される
【００３３】
【化７】
2010018690.tif 000008
【００３４】
（ここで、Ｒ１は水素原子またはメチル基を表し、Ｒ２は水素原子、炭素原子数２〜４個のヒドロキシアルキル基、または、炭素原子数１〜８個のアルキル基を表す。）
アクリル単量体としては、アクリル酸、メタクリル酸、アクリル酸２−ヒドロキシエチル、アクリル酸ヒドロキシプロピル、アクリル酸４−ヒドロキシブチル、メタクリル酸２−ヒドロキシエチル、メタクリル酸ヒドロキシプロピル、メタクリル酸４−ヒドロキシブチル、アクリル酸メチル、アクリル酸エチル、アクリル酸ｎ−ブチル、アクリル酸イソブチル、アクリル酸ターシャリーブチル、アクリル酸シクロヘキシル、アクリル酸２−エチルヘキシル、メタクリル酸メチル、メタクリル酸エチル、メタクリル酸ｎ−ブチル、メタクリル酸イソブチル、メタクリル酸ターシャリーブチル、メタクリル酸シクロヘキシル、メタクリル酸２−エチルヘキシルなどが例示される。本発明のアクリル共重合体の製造方法では、これらのアクリル単量体は単独で使用しても、２種類以上の混合物で使用してもよい。
【００３５】
さらに、本発明のアクリル共重合体の製造方法では、好ましくは、Ｎ，Ｎ−ジメチルアミノエチルアクリレート、Ｎ，Ｎ−ジエチルアミノエチルアクリレート、Ｎ，Ｎ−ジメチルアミノエチルメタクリレート、Ｎ，Ｎ−ジエチルアミノエチルメタクリレートなどのアミノ基含有アクリル単量体、４−メタクリロイルオキシ−２，２，６，６−テトラメチルピペリジン、４−メタクリロイルオキシ−１，２，２，６，６−ペンタメチルピペリジンなどの３級アミノ基含有アクリル単量体、アクリルアミド、Ｎ，Ｎ−ジメチルアクリルアミド、イソプロピルアクリルアミド、ヒドロキシメチルアクリルアミド、ヒドロキシエチルアクリルアミド、Ｎ，Ｎ−ジメチルアミノプロピルアクリルアミド、ダイアセトンアクリルアミドなどのアミド基含有アクリル単量体、３−メタクリロイルオキシエチルエチレンウレアなどのウレア基含有アクリル単量体、アクリル酸グリシジル、メタクリル酸グリシジル、メタクリル酸メチルグリシジル、ｐ−ビニルベンジルグリシジルエーテルなどのエポキシ基含有アクリル単量体、ジシクロペンタニルオキシエチルアクリレート、ジシクロペンテニルオキシエチルアクリレート、ジシクロペンタニルオキシエチルメタクリレート、ジシクロペンテニルオキシエチルメタクリレートなどのジシクロペンタジエンから誘導されるアクリル単量体などのアクリル単量体が例示される。本発明のアクリル共重合体の製造方法では、これらのアクリル単量体は単独で使用しても、２種類以上の混合物で使用してもよい。
【００３６】
本発明のアクリル共重合体の製造方法では、これらのアクリル単量体のなかでは、好ましくは、下記構造式で示される
【００３７】
【化８】
2010018690.tif 000009
【００３８】
（ここで、Ｒ３は水素原子またはメチル基を表し、ｘは０、１、２のいずれかを表す。）
ジシクロペンタジエンから誘導されるアクリル単量体が推奨される。
【００３９】
本発明のアクリル共重合体の製造方法では、ジシクロペンタジエンから誘導されるアクリル単量体としては、ジシクロペンテニルオキシアクリレート、ジシクロペンテニルオキシエチルアクリレート、ジシクロペンテニルオキシメタクリレート、ジシクロペンテニルオキシエチルメタクリレートなどが例示される。本発明のアクリル共重合体の製造方法では、これらのジシクロペンタジエンから誘導されるアクリル単量体は単独で使用しても、２種類以上の混合物で使用してもよい。
【００４０】
本発明のアクリル共重合体の製造方法では、好ましくは、ジシクロペンタジエンから誘導されるアクリル単量体を共重合することで、アクリル共重合体に架橋点またはグラフトポイントが形成される。
【００４１】
アクリル共重合体の存在下にさらに別のアクリル単量体をラジカル重合することで機械的性質、まったく別の化学的性質が付与されたアクリルポリマーを製造することが可能となる。ここで、本発明のアクリル共重合体の製造方法では、別の化学的性質とは、アクリル共重合体の存在下にさらに別のアクリル単量体をラジカル重合することで、生成する新しいアクリルポリマーの作用により、多くの素材への接着性を付与する等を指す。
【００４２】
本発明のアクリル共重合体の製造方法では、アクリル共重合体の酸価は、１０〜１３０ｍｇＫＯＨであり、好ましくは、２０〜７０ｍｇＫＯＨ、より好ましくは、３０〜５５ｍｇＫＯＨであることが望ましい。本発明のアクリル共重合体では、アクリル共重合体の酸価が１０ｍｇＫＯＨ未満の場合には、アクリル共重合体の水分散性、水溶性が悪くなり、乳化用ポリマーとしての機能が失せられる。アクリル共重合体の酸価が１３０ｍｇＫＯＨを超える場合には、耐水性や耐アルカリ性が悪化する。
【００４３】
本発明のアクリル共重合体の製造方法では、アクリル共重合体の数平均分子量は、好ましくは、５００〜１０万、より好ましくは、１０００〜８万、さらに好ましくは、２０００〜６万であることが推奨される。本発明のアクリル共重合体の製造方法では、アクリル共重合体の数平均分子量が５００〜１０万のとき、アクリル共重合体を乳化用ポリマーとして使用する際、凝集物が少なく、機械的安定性に優れたアクリルエマルジョンが製造される傾向が見られる。ここで、本発明のアクリル共重合体の製造方法では、アクリル共重合体の分子量は、ゲルパーミエーションクロマトグラフィー（以下、ＧＰＣとも言う）「ＨＬＣ−８２２０ＧＰＣ」（東ソー（株）の試験装置）を使用し、キャリアーをテトラヒドロフラン、分子量スタンダードとしてポリメタクリル酸メチルを用い測定した。
【００４４】
本発明のアクリル共重合体の製造方法では、ラジカル共重合した酸価１０〜１３０ｍｇＫＯＨのアクリル共重合体を、塩基性化合物で中和する。
【００４５】
本発明のアクリル共重合体の製造方法では、アクリル共重合体を中和するために使用される塩基性化合物とは、アレニウス塩基、ブレンステッド塩基、ルイス塩基として定義されるものである。本発明のアクリル共重合体の製造方法では、塩基性化合物として、好ましくは、アンモニア、および、トリエチルアミン、Ｎ，Ｎ−ジメチルエタノールアミンなどの窒素化合物、水酸化ナトリウム、水酸化カリウムなどが例示される。本発明のアクリル共重合体の製造方法では、これらの塩基性化合物は単独で使用しても、２種類以上の混合物で使用してもよい。
【００４６】
本発明のアクリル共重合体の製造方法では、アクリル共重合体の中和率が、好ましくは、２０〜１００％、より好ましくは、４５〜９５％、さらに好ましくは、６０〜９０％となるよう塩基性化合物が使用されるのが望ましい。本発明のアクリル共重合体の製造方法では、アクリル共重合体の中和率が２０〜１００％となるよう塩基性化合物が使用されるとき、アクリル共重合体の水分散性、あるいは、水溶性が良好となる傾向が見られ、本発明のアクリル共重合体をポリマー乳化剤として使用しアクリル単量体の乳化重合を行った場合、凝集物の少ないアクリルエマルジョンが製造される傾向が見られる。
【００４７】
本発明のアクリル共重合体の製造方法では、特定のアクリル単量体を含むアクリル単量体をラジカル共重合する。
【００４８】
本発明のアクリル共重合体の製造方法では、好ましくは、アクリル共重合体は、アクリル共重合体の溶媒からの分離、取り出し、乾燥などの精製工程、乳化重合用ポリマーなどとして使用する際の利便性から、塊状重合で製造することが推奨される。
【００４９】
本発明のアクリル共重合体の製造方法では、塊状ラジカル共重合とは、アクリル単量体やスチレンモノマーなどのビニル基を有するモノマーのラジカル共重合を行う際に用いられる方法の一つである。溶媒を使用しないで、アクリル単量体やスチレンモノマーなどのビニル基を有するモノマーだけをそのまま、あるいはアゾビスイソブチロニトリル、過酸化ベンゾイルなどの重合開始剤を加えて、加熱して重合を行う方法である。
【００５０】
塊状ラジカル共重合の特徴は、重合速度が大きく、比較的純粋なポリマーが塊状で製造されることである。従来の塊状ラジカル共重合では、製造スケールに係わらず、重合熱を取り除くことが難しく（除熱が困難）、局部加熱が生じる（局部的に暴走反応が起こる）など重合温度の制御がはなはだ困難である。
【００５１】
本発明のアクリル共重合体の製造方法では、α−メチルスチレンダイマーの１モルに対して、重合開始剤を０．０２〜１．００モル使用することにより、アクリル共重合体の製造を塊状ラジカル共重合で行う場合でも、製造時の攪拌、除熱が容易であり、重合温度の制御が工業的見地から見て十分に可能である。
【００５２】
本発明のアクリル共重合体の製造方法では、アクリル共重合体が塊状ラジカル重合で製造される場合には、製造容器の不活性ガス置換された気相部酸素濃度が、好ましくは、０．０２ｖｏｌ％≦気相部酸素濃度≦８．０ｖｏｌ％、より好ましくは、０．０５ｖｏｌ％≦気相部酸素濃度≦８．０ｖｏｌ％、さらにより好ましくは、０．２ｖｏｌ％≦気相部酸素濃度≦６．０ｖｏｌ％の雰囲気下に実施されるのが望ましい。本発明のアクリル共重合体の製造方法では、気相部酸素濃度が０．０２ｖｏｌ％≦気相部酸素濃度≦８．０ｖｏｌ％であれば、気相部でアクリル単量体が重合反応を起こすことがなく、安全に、効率よくアクリル共重合体を製造することができる。
【００５３】
本発明のアクリル共重合体の製造方法では、重合系中の酸素濃度は、「デジタル酸素濃度計  ＸＯ−３２６ＡＬＢ」（新コスモス電機（株）の酸素濃度測定器）を使用し測定した。また、本発明のアクリル共重合体の製造方法では、本発明で使用される不活性ガスは、窒素ガス、ヘリウムガスなど市販されているもののなかから任意に選択することができる。
【００５４】
さらに、本発明のアクリル共重合体の製造方法では、不活性ガスまたは不活性ガス／空気の混合ガスの吹き込みを行って気相部酸素濃度を制御する場合には、不活性ガスまたは不活性ガス／空気の混合ガスがアクリル単量体のラジカル重合が開始されない程度に十分低い温度であることが推奨される。本発明のアクリル共重合体の製造方法では、この観点から、不活性ガスまたは不活性ガス／空気の混合ガスの温度は低ければ低いほど望ましいが、好ましくは４０℃以下、より好ましくは３０℃以下、さらに好ましくは２５℃以下であることが推奨される。本発明のアクリル共重合体の製造方法では、不活性ガスまたは不活性ガス／空気の混合ガスの温度が好ましくは４０℃以下であれば、アクリル共重合体製造容器気相部に存在するアクリル単量体蒸気が冷却され、アクリル単量体がアクリル共重合体製造容器気相部、器壁、コンデンサー等でラジカル重合を起こしにくくなる傾向が見られ、アクリル共重合体製造がより安全に実施できる傾向が見られる。
【００５５】
本発明のアクリル共重合体の製造方法では、アクリル共重合体を塊状ラジカル共重合で製造する場合、以下の通り例示される。
【００５６】
撹拌装置、温度計、不活性ガス導入管、コンデンサー、モノマー滴下装置を備えた重合容器に、アクリル単量体、例えばメタクリル酸ｎ−ブチル、α−メチルスチレンダイマー、α−メチルスチレンダイマーの１．０モルに対し０．０２〜１．００モルに相当する重合開始剤、例えば０．１モルを仕込み、所定の重合温度に昇温する。所定の重合温度に達すれば、目的の重合率に達するまで重合反応を行うことでアクリル共重合体が製造できる。
【００５７】
本発明のアクリル共重合体の製造方法では、重合温度制御が容易であり、例示した塊状ラジカル共重合による製造方法でも、また他の溶液ラジカル共重合、乳化ラジカル共重合や懸濁ラジカル共重合であっても、制御困難な異常な重合反応や急激な発熱は見られず、通常の制御範囲内で安全にアクリル共重合体を製造できる。
【００５８】
本発明のアクリル共重合体の製造方法では、アクリル共重合体の数平均分子量は、好ましくは、５００〜２０万、より好ましくは、１０００〜１６万、さらに好ましくは、２０００〜１２万であるのが望ましい。本発明のアクリル共重合体の製造方法では、アクリル共重合体の数平均分子量が５００〜２０万の範囲のとき、アクリル共重合体を製造する際の攪拌、除熱が容易となる傾向が見られ、安全に製造作業を実施できる。
【００５９】
本発明のアクリル共重合体の製造方法では、アクリル共重合体の重合率は、好ましくは、９０％以上、より好ましくは、９５％以上、さらに好ましくは、９８％以上であることが推奨される。本発明のアクリル共重合体の製造方法では、アクリル共重合体の重合率が９０％以上であれば、後工程に不適切な未反応アクリル単量体を持ち込むリスクを最小限に押さえることができ、望ましい。
【実施例】
【００６０】
以下に実施例で本発明の詳細を説明する。なお、以下の実施例では、評価方法、測定方法等を次の通りとした。
【００６１】
１）酸素濃度（ｖｏｌ％）
デジタル酸素濃度計ＸＯ−３２６ＡＬＢ（新コスモス電機（株）の測定装置）を使用して測定した。
【００６２】
２）数平均分子量（Ｍｎ）、重量平均分子量（Ｍｗ）
ゲルパーミエーションクロマトグラフィー（ＧＰＣ）「ＨＬＣ−８２２０ＧＰＣ」（東ソー（株）の試験装置）を使用し、キャリアーをテトラヒドロフラン、分子量スタンダードとしてポリメタクリル酸メチルを用い測定した。
【００６３】
３）重合率（％）
ＪＩＳ  Ｋ  ５４０７：１９９７にしたがって加熱残分（％）を測定し、これを重合率（％）とした。ただし、測定温度は１４０℃、測定時間は６０分とした。
【００６４】
４）酸価（ｍｇＫＯＨ）
ＪＩＳ  Ｋ  ５４０７：１９９７にしたがって測定した。
【００６５】
実施例１
窒素ガス導入管、還流冷却器、撹拌装置、アクリル単量体仕込み口を有する２Ｌ四つ口フラスコに、メタクリル酸ｎ−ブチル２００ｇ、メタクリル酸２−エチルヘキシル７５０ｇ、メタクリル酸５０ｇ、α−メチルスチレンダイマー１４４．０ｇ（０．６１０モル）、２，２−アゾビスイソブチロニトリル１０．０ｇ（０．０６１モル）（α−メチルスチレンダイマーのモル数を１．０モルとしたとき２，２−アゾビスイソブチロニトリルのモル数は０．１０モルである。）（アクリル単量体合計量を１００重量部としたとき１．０％である。）を仕込み、３０分間で９５℃に昇温した。この後、重合率が９８％以上になるまで（約６時間）重合を行い、室温まで冷却した。中和率が８０％になるよう２−ジメチルアミノエタノール４１．９ｇを添加し、アクリル共重合体ＡＣ−１を製造した。  
【００６６】
アクリル共重合体ＡＣ−１は、数平均分子量１５０００、重量平均分子量２１８００、分子量分布１．４５、重合率９８％、酸価３３．０ｍｇＫＯＨであった。
【００６７】
アクリル共重合体ＡＣ−１の製造中、異常な重合反応、急激な発熱等は見られなかった。アクリル共重合体の製造は何らの問題なく安全であった。
【００６８】
実施例２
窒素ガス導入管、還流冷却器、撹拌装置、アクリル単量体仕込み口を有する２Ｌ四つ口フラスコに、メタクリル酸ｎ−ブチル２００ｇ、メタクリル酸２−エチルヘキシル７００ｇ、ジシクロペンテニルオキシエチルメタクリレート５０ｇ、メタクリル酸５０ｇ、α−メチルスチレンダイマー１４４．０ｇ（０．６１０モル）、２，２−アゾビスイソブチロニトリル１０．０ｇ（０．０６１モル）（α−メチルスチレンダイマーのモル数を１．０モルとしたとき２，２−アゾビスイソブチロニトリルのモル数は０．１０モルである。）（アクリル単量体合計量を１００重量部としたとき１．０％である。）を仕込み、３０分間で９５℃に昇温した。この後、重合率が９８％以上になるまで（約６時間）重合を行い、室温まで冷却した。中和率が８０％になるよう２−ジメチルアミノエタノール４１．９ｇを添加し、アクリル共重合体ＡＣ−２を製造した。  
【００６９】
アクリル共重合体ＡＣ−２は、数平均分子量１６０００、重量平均分子量２３０００、分子量分布１．４４、重合率９８％、酸価３２．５ｍｇＫＯＨであった。
【００７０】
アクリル共重合体ＡＣ−２の製造中、異常な重合反応、急激な発熱等は見られなかった。アクリル共重合体の製造は何らの問題なく安全であった。
【００７１】
実施例３  
窒素ガス導入管、還流冷却器、撹拌装置、アクリル単量体仕込み口を有する２Ｌ四つ口フラスコに、メタクリル酸ｎ−ブチル２００ｇ、メタクリル酸２−エチルヘキシル５３５ｇ、ジシクロペンテニルオキシエチルメタクリレート１００ｇ、アクリル酸４５ｇ、メタクリル酸２−ヒドロキシエチル１２０ｇ、α−メチルスチレンダイマー１４４．０ｇ（０．６１０モル）、２，２−アゾビスイソブチロニトリル１０．０ｇ（０．０６１モル）（α−メチルスチレンダイマーのモル数を１．０モルとしたとき２，２−アゾビスイソブチロニトリルのモル数は０．１０モルである。）（アクリル単量体合計量を１００重量部としたとき１．０％である。）を仕込み、３０分間で９５℃に昇温した。この後、重合率が９８％以上になるまで（約６時間）重合を行い、室温まで冷却した。中和率が８０％になるよう２−ジメチルアミノエタノール４４．４ｇを添加し、アクリル共重合体ＡＣ−３を製造した。  
【００７２】
アクリル共重合体ＡＣ−３は数平均分子量１６０００、重量平均分子量２３０００、分子量分布１．４４、重合率９８％、酸価３５．０ｍｇＫＯＨであった。
【００７３】
アクリル共重合体ＡＣ−３の製造中、異常な重合反応、急激な発熱等は見られなかった。アクリル共重合体の製造は何らの問題なく安全であった。
【００７４】
実施例４  
窒素ガス導入管、還流冷却器、撹拌装置、アクリル単量体仕込み口を有する２Ｌ四つ口フラスコに、アクリル酸ｎ−ブチル５３５ｇ、メタクリル酸ベンジル２００ｇ、ジシクロペンテニルオキシエチルメタクリレート１００ｇ、アクリル酸４５ｇ、メタクリル酸２−ヒドロキシエチル１２０ｇ、α−メチルスチレンダイマー１９２．０ｇ（０．８１４モル）、２，２−アゾビスイソブチロニトリル２０．０ｇ（０．１２２モル）（α−メチルスチレンダイマーのモル数を１．０モルとしたとき２，２−アゾビスイソブチロニトリルのモル数は０．１５０モルである。）（アクリル単量体合計量を１００重量部としたとき２．０％である。）を仕込み、３０分間で９５℃に昇温した。この後、重合率が９８％以上になるまで（約１２時間）重合を行い、室温まで冷却した。中和率が８０％になるよう２−ジメチルアミノエタノール４４．４ｇを添加し、アクリル共重合体ＡＣ−４を製造した。  
【００７５】
アクリル共重合体ＡＣ−４は数平均分子量７２００、重量平均分子量１５８００、分子量分布２．１９、重合率９８％、酸価３５．０ｍｇＫＯＨであった。
【００７６】
アクリル共重合体ＡＣ−４の製造中、異常な重合反応、急激な発熱等は見られなかった。アクリル共重合体の製造は何らの問題なく安全であった。
【００７７】
実施例５
窒素ガス導入管、還流冷却器、撹拌装置、アクリル単量体仕込み口を有する２Ｌ四つ口フラスコに、２０℃に温度調節した窒素ガスを吹き込みながら、メタクリル酸ｎ−ブチル２００ｇ、メタクリル酸２−エチルヘキシル５３５ｇ、ジシクロペンテニルオキシエチルメタクリレート１００ｇ、アクリル酸４５ｇ、メタクリル酸２−ヒドロキシエチル１２０ｇ、α−メチルスチレンダイマー１４４．０ｇ（０．６１０モル）、２，２−アゾビスイソブチロニトリル１０．０ｇ（０．０６１モル）（α−メチルスチレンダイマーのモル数を１．０モルとしたとき２，２−アゾビスイソブチロニトリルのモル数は０．１０モルである。）（アクリル単量体合計量を１００重量部としたとき１．０％である。）を仕込み、フラスコ気相部の酸素濃度が０．５ｖｏｌ％以下であることを確認した。窒素ガスの吹き込みを止め、酸素濃度を５ｖｏｌ％に調節し、２０℃に温度調節した窒素ガス／空気を吹き込み、気相部の酸素濃度が３ｖｏｌ％以上であることを確認した。この後、アクリル共重合体製造中は酸素濃度を５ｖｏｌ％に調節し、２０℃に温度調節した窒素ガス／空気を吹き込みを継続した。
【００７８】
昇温を開始し、３０分間で９５℃に昇温した。この後、重合率が９８％以上になるまで（約６時間）重合を行い、室温まで冷却した。中和率が８０％になるよう２−ジメチルアミノエタノール４４．４ｇを添加し、アクリル共重合体ＡＣ−５を製造した。  
【００７９】
アクリル共重合体ＡＣ−５は数平均分子量１４５００、重量平均分子量２５４００、分子量分布１．７５、重合率９８％、酸価３５．０ｍｇＫＯＨであった。
【００８０】
アクリル共重合体ＡＣ−５の製造中、異常な重合反応、急激な発熱等は見られなかった。アクリル共重合体の製造は何らの問題なく安全であった。また、製造中、気相部やフラスコ壁での重合も見られず、一段と安全な製造方法であった。
【００８１】
比較例１  
窒素ガス導入管、還流冷却器、撹拌装置、アクリル単量体仕込み口を有する２Ｌ四つ口フラスコに、メタクリル酸ｎ−ブチル２００ｇ、メタクリル酸２−エチルヘキシル７５０ｇ、メタクリル酸５０ｇ、２，２−アゾビスイソブチロニトリル１０．０ｇ（アクリル単量体合計量を１００重量部としたとき１．０％である。）を仕込み、３０分間で９５℃に昇温を行い、アクリル共重合体の製造を試みた。
【００８２】
昇温途中（５０℃位）から、急激に重合が始まり、制御不可能な発熱のため、アクリル共重合体を製造することができなかった。
【００８３】
比較例２
窒素ガス導入管、還流冷却器、撹拌装置、アクリル単量体仕込み口を有する２Ｌ四つ口フラスコに、メタクリル酸ｎ−ブチル６０ｇ、メタクリル酸２−エチルヘキシル２２５ｇ、メタクリル酸１５ｇを仕込み、９５℃に昇温した。メタクリル酸ｎ−ブチル１４０ｇ、メタクリル酸２−エチルヘキシル５２５ｇ、メタクリル酸３５ｇ、２，２−アゾビスイソブチロニトリル１０．０ｇ（アクリル単量体合計量を１００重量部としたとき１．０％である。）の混合溶液を３時間で滴下し、アクリル共重合体の製造を試みた。
【００８４】
滴下開始数分後（５分位）で急激に重合が始まり、制御不可能な発熱のため、アクリル共重合体を製造することができなかった。
【００８５】
比較例３
窒素ガス導入管、還流冷却器、撹拌装置、アクリル単量体仕込み口を有する２Ｌ四つ口フラスコに、メタクリル酸ｎ−ブチル２００ｇ、メタクリル酸２−エチルヘキシル７５０ｇ、メタクリル酸５０ｇ、α−メチルスチレンダイマー２４．０ｇ（０．１０２モル）、２，２−アゾビスイソブチロニトリル２０．０ｇ（０．１２２モル）（α−メチルスチレンダイマーのモル数を１．０モルとしたとき２，２−アゾビスイソブチロニトリルのモル数は１．２０モルである。）（アクリル単量体合計量を１００重量部としたとき２．０％である。）を仕込み、３０分間で９５℃に昇温した。
【００８６】
昇温終了後から、急激な重合反応の進行により、発熱制御、除熱が不能となり、アクリル共重合体を製造することができなかった。
【００８７】
比較例４  
アクリル単量体組成を、メタクリル酸ｎ−ブチル２３５ｇ、メタクリル酸２−エチルヘキシル７５０ｇ、メタクリル酸１５ｇとし、中和率が８０％になるよう中和に使用する２−ジメチルアミノエタノール１２．５ｇとする以外は実施例１と同様にしてアクリル共重合体ＡＣ−６を製造した。  
【００８８】
アクリル共重合体ＡＣ−６は数平均分子量１３２００、重量平均分子量２４４００、分子量分布１．８５、重合率９８％、酸価９．８ｍｇＫＯＨであった。
【００８９】
アクリル共重合体ＡＣ−６を攪拌しながらイオン交換水を少しずつ加えていったが、アクリル共重合体ＡＣ−６は乳化することなくゲル状となった。
【００９０】
比較例５
アクリル単量体組成を、メタクリル酸ｎ−ブチル２３５ｇ、メタクリル酸２−エチルヘキシル６００ｇ、メタクリル酸２００ｇとし、中和率が８０％になるよう中和に使用する２−ジメチルアミノエタノール１６５．６ｇとする以外は実施例１と同様にしてアクリル共重合体ＡＣ−７を製造した。  
【００９１】
アクリル共重合体ＡＣ−７は、数平均分子量１０２００、重量平均分子量１９６００、分子量分布１．９２、重合率９８％、酸価１３０．５ｍｇＫＯＨであった。
【００９２】
アクリル共重合体ＡＣ−７を攪拌しながらイオン交換水を少しずつ加え、加熱残分２５％のアクリル共重合体ＡＣ−７の水溶液を製造した。この水溶液を使用し、ガラス板上に乾燥膜厚が２５μｍの皮膜を作り、３０℃で７２時間乾燥した。乾燥後、皮膜状に水滴を垂らしたところ、被膜が簡単に再溶解し、耐水性が悪かった。
【００９３】
アクリル共重合体の試験結果
アクリル共重合体ＡＣ−３を乳化重合用ポリマー（乳化剤）として使用し、乳化重合を行った。
【００９４】
アクリル共重合体ＡＣ−３の８０ｇをメタクリル酸メチル１２０ｇ、α−メチルスチレンダイマー２．４ｇに溶解し、これにイオン交換水３００ｇを加えて、ホモジナイザーを使用してモノマー乳化液を調整した。
【００９５】
窒素ガス導入管、還流冷却器、撹拌装置、アクリル単量体仕込み口を有する２Ｌ四つ口フラスコに、窒素ガスを吹き込みながら、イオン交換水３６６ｇ、モノマー乳化液１００ｇ（モノマー乳化液の２０％）を仕込み、６０℃に昇温した。過硫酸アンモニウム０．２４ｇ（メタクリル酸メチルの０．２％）を添加し、７５℃に昇温を行った。
【００９６】
モノマー乳化液４００ｇ（モノマー乳化液の８０％）を３時間で滴下し、滴下終了後さらに１時間重合を行った後、４０℃まで冷却してアクリルエマルジョンを製造した。
【００９７】
製造したアクリルエマルジョンは加熱残分２８．６％、重量平均分子量８９０００で、安定な乳濁状をしていた。
【００９８】
アクリルエマルジョン製造中は急激な発熱もなく安全に製造できることが確認された。また、攪拌羽根、温度センサー、フラスコ壁への凝集物の付着も見られず、ろ過性も良好であった。
【００９９】
製造したエマルジョンを使用し、ガラス板上に乾燥膜厚が２５μｍの皮膜を作り、３０℃で７２時間乾燥した。乾燥後、皮膜状に水滴を垂らしたが、１時間後でも被膜は変化せず、耐水性が良好であった。